(57)【要約】【課題】  本発明は、スラッシュ成形時の溶融性を改良し、かつ、耐摩耗性に優れたスラッシュ成形用材料を提供することを目的とする。【解決の手段】  熱機械分析針入方式による軟化開始温度と軟化終了温度の差が０〜３０℃であり、かつ軟化開始温度が１３５〜２００℃である熱可塑性ポリウレタン樹脂（Ａ）からなり、前記（Ａ）が、対称構造を有するジイソシアネートと、対称構造を有する低分子ジアミンと非対称構造を有する低分子ジアミンとの混合物である低分子ジアミン混合物、必要により低分子ジオールとから構成されるハードセグメント５〜５０重量％と、高分子ジオールからなるソフトセグメントとを有するポリウレタン樹脂であって、ウレア基含量と芳香環含量又はジアミン組成比とが特定範囲にあることを特徴とするスラッシュ成形用材料。【選択図】  なし【特許請求の範囲】
【請求項１】
熱可塑性ポリウレタン樹脂（Ａ）からなり、前記（Ａ）の熱機械分析針入方式による軟化開始温度と軟化終了温度の差が０〜３０℃であり、かつ軟化開始温度が１３５〜２００℃であって、前記（Ａ）が、対称構造を有するジイソシアネート（ａ１）と、対称構造を有する低分子ジアミン（ａ２１）と非対称構造を有する低分子ジアミン（ａ２２）との混合物である低分子ジアミン混合物（ａ２）とから構成される数平均分子量が２００〜２０００のハードセグメント（Ａ１）と、数平均分子量が５００〜５０００の高分子ジオール（ａ４）からなるソフトセグメント（Ａ２）とを有するポリウレタン樹脂であり、（Ａ）中のハードセグメントの含有量が５〜５０重量％であり、（Ａ）中の芳香環含量が３５重量％以下であり、芳香環含量とウレア基含量とが以下の関係式（ｉ）を満たすことを特徴とするスラッシュ成形用材料。
−０．１ｘ＋４．０≦ｙ≦−０．１ｘ＋７．０          （ｉ）
［式中、ｘは（Ａ）中の芳香環含量（重量％）、ｙは（Ａ）中のウレア基含量（重量％）を表す。］
【請求項２】
熱可塑性ポリウレタン樹脂（Ａ）からなり、前記（Ａ）の熱機械分析針入方式による軟化開始温度と軟化終了温度の差が０〜３０℃であり、かつ軟化開始温度が１３５〜２００℃であって、前記（Ａ）が、対称構造を有するジイソシアネート（ａ１）と、対称構造を有する低分子ジアミン（ａ２１）と非対称構造を有する低分子ジアミン（ａ２２）との混合物である低分子ジアミン混合物（ａ２）とから構成される数平均分子量が２００〜２０００のハードセグメント（Ａ１）と、数平均分子量が５００〜５０００の高分子ジオール（ａ４）からなるソフトセグメント（Ａ２）とを有するポリウレタン樹脂であり、（Ａ）中のハードセグメントの含有量が５〜５０重量％であり、前記（ａ２１）と前記（ａ２２）とのモル比（ａ２２）／（ａ２１）と前記（Ａ）中のウレア基含量とが以下の関係式（ｉｉ）を満たすことを特徴とするスラッシュ成形用材料。
ｚ＋３．０≦ｙ≦ｚ＋７．０                  （ｉｉ）
［式中、ｙは（Ａ）中のウレア基含量（重量％）、ｚは前記（ａ２１）と前記（ａ２２）とのモル比（ａ２２）／（ａ２１）  を表し、０．１０以上１．０以下である。］
【請求項３】
前記（Ａ１）が、対称構造を有するジイソシアネート（ａ１）と、対称構造を有する低分子ジアミン（ａ２１）と非対称構造を有する低分子ジアミン（ａ２２）との混合物である低分子ジアミン混合物（ａ２）と、さらに低分子ジオール（ａ３）とから構成される数平均分子量が２００〜２０００のハードセグメントである請求項１又は２記載の成形用材料。
【請求項４】
前記（Ａ１）が、対称構造を有するジイソシアネート（ａ１）と、低分子ジアミン混合物（ａ２）と、対称構造を有する低分子ジオール（ａ３’）とから構成される数平均分子量が２００〜２０００のハードセグメントである請求項３記載の成形用材料。
【請求項５】
対称構造を有する低分子ジアミン（ａ２１）と非対称構造を有する低分子ジアミン（ａ２２）とのモル比（ａ２２）／（ａ２１）が０．２６以上１．０以下である請求項１〜４のいずれか記載の成形用材料。
【請求項６】
前記対称構造を有する低分子ジアミン（ａ２１）が、炭素数２〜１８の直鎖アルキレンジアミン、ビス（２−アミノエチル）カーボネート、４，４’−ジシクロヘキシルメタンジアミン、シクロヘキサン−１，４−ジアミン、ｐ−キシリレンジアミン、α，α，α’，α’−テトラメチルキシリレンジアミン及び４，４’−ジアミノ−ジフェニルメタンからなる群より選ばれる少なくとも１種である請求項１〜５のいずれか記載の成形用材料。
【請求項７】
前記非対称構造を有する低分子ジアミン（ａ２２）がイソホロンジアミン、トリメチルヘキサメチレンジアミン、１，２−ジアミノプロパン、ビス（４−アミノ−３−メチルジシクロヘキシル）メタン、１，３−ビス（アミノメチル）シクロヘキサン，ｍ−キシレンジアミン、メンセンジアミンからなる群より選ばれる少なくとも１種である請求項１〜６のいずれか記載の成形用材料。
【請求項８】
前記（ａ１）が、１，２−エチレンジイソシアネート、１，４−テトラメチレンジイソシアネート、１，６−ヘキサメチレンジイソシアネート、１，１２−ドデカメチレンジイソシアネート、ビス（２−イソシアナトエチル）カーボネート、４，４’−ジシクロヘキシルメタンジイソシアネート、シクロヘキサン−１，４−ジイソシアネート、ｐ−キシリレンジイソシアネート、α，α，α’，α’−テトラメチルキシリレンジイソシアネート、及び４，４’−ジフェニルメタンジイソシアネートからなる群より選ばれる少なくとも１種である請求項１〜７のいずれか記載の成形用材料。
【請求項９】
請求項１〜８のいずれか記載のスラッシュ成形用材料を加熱成形してなるスラッシュ成形体。
【請求項１０】
請求項１〜８のいずれか記載のスラッシュ成形用材料を加熱成形してなる自動車内装用スラッシュ成形表皮。
【請求項１１】
請求項１０記載のスラッシュ成形表皮からなる自動車内装材。
【発明の詳細な説明】
【技術分野】
【０００１】
本発明はスラッシュ成形用材料、特に自動車内装用に有用なスラッシュ成形用材料に関する。
【背景技術】
【０００２】
従来、芯地との接着性、耐水洗濯性、及び耐ドライクリーニング性を改良するために、熱機械分析針入方式による軟化開始温度と軟化終了温度の差、及び軟化開始温度を特定の範囲にした熱可塑性ポリウレタン樹脂からなるホットメルト接着剤が提案されており、これをスラッシュ成形用材料にも用いられる旨述べられている。（例えば特許文献１参照）
【０００３】
しかし、スラッシュ成形用材料、特に自動車内装に好適に適用できる材料としてはスラッシュ成形時の溶融性に優れ、耐熱性、外観に優れた成形体が得られること、耐摩耗性に優れていること等の条件を満たすことが望ましく、ポリウレタン系材料に着目した場合、これら特性を満足するスラッシュ成形用材料は未だ知られていない。
【０００４】
【特許文献１】特開平１０−２５９３６９号公報
【発明の開示】
【発明が解決しようとする課題】
【０００５】
耐摩耗性に優れたスラッシュ成形用材料を得ようと、熱可塑性ポリウレタン樹脂中の芳香環含量及びウレア基含量を特定の範囲に設計すれば、スラッシュ成形時の溶融性が悪くなり外観、強度等に優れた成形体が得られない問題点があった。
本発明は、スラッシュ成形時の溶融性を改良し、かつ、耐摩耗性に優れたスラッシュ成形用材料を提供することを目的とする。
【課題を解決するための手段】
【０００６】
本発明者らは、前記課題を解決すべく鋭意検討した結果、本発明に到達した。
すなわち本発明は、熱可塑性ポリウレタン樹脂（Ａ）からなり、前記（Ａ）の熱機械分析針入方式による軟化開始温度と軟化終了温度（以下それぞれＳＴｉ及びＳＴｅと略記）の差（以下ΔＳＴと略記）が０〜３０℃であり、かつ軟化開始温度が１３５〜２００℃であって、前記（Ａ）が、対称構造を有するジイソシアネート（ａ１）と、対称構造を有する低分子ジアミン（ａ２１）と非対称構造を有する低分子ジアミン（ａ２２）との混合物である低分子ジアミン混合物（ａ２）、必要により低分子ジオール（ａ３）とから構成される数平均分子量が２００〜２０００のハードセグメント（Ａ１）と、数平均分子量が５００〜５０００の高分子ジオール（ａ４）からなるソフトセグメント（Ａ２）とを有するポリウレタン樹脂であり、（Ａ）中のハードセグメントの含有量が５〜５０重量％であり、（Ａ）中の芳香環含量が３５重量％以下であり、芳香環含量とウレア基含量とが以下の関係式（ｉ）：
−０．１ｘ＋４．０≦ｙ≦−０．１ｘ＋７．０          （ｉ）
［式中、ｘは（Ａ）中の芳香環含量（重量％）、ｙは（Ａ）中のウレア基含量（重量％）を表す。］
を満たすことを特徴とするスラッシュ成形用材料；
熱可塑性ポリウレタン樹脂（Ａ）からなり、前記（Ａ）の熱機械分析針入方式によるΔＳＴが０〜３０℃であり、かつＳＴｉが１３５〜２００℃であって、前記（Ａ）が、対称構造を有するジイソシアネート（ａ１）と、対称構造を有する低分子ジアミン（ａ２１）と非対称構造を有する低分子ジアミン（ａ２２）との混合物である低分子ジアミン混合物（ａ２）、必要により低分子ジオール（ａ３）とから構成される数平均分子量が２００〜２０００のハードセグメント（Ａ１）と、数平均分子量が５００〜５０００の高分子ジオール（ａ４）からなるソフトセグメント（Ａ２）とを有するポリウレタン樹脂であり、（Ａ）中のハードセグメントの含有量が５〜５０重量％であり、前記（ａ２１）と前記（ａ２２）とのモル比（ａ２２）／（ａ２１）と前記（Ａ）中のウレア基含量とが以下の関係式（ｉｉ）:
ｚ＋３．０≦ｙ≦ｚ＋７．０                  （ｉｉ）
［式中、ｙは（Ａ）中のウレア基含量（重量％）、ｚは前記（ａ２１）と前記（ａ２２）とのモル比（ａ２２）／（ａ２１）  を表し、０．１０以上１．０以下である。］
を満たすことを特徴とするスラッシュ成形用材料；該成形用材料を加熱成形してなる成形体；該成形用材料を加熱成形してなる自動車内装用スラッシュ成形表皮；及び該成形表皮からなる自動車内装材である。
【発明の効果】
【０００７】
本発明のポリウレタン樹脂系スラッシュ成形用材料は下記の効果を有する。
１．耐摩耗性に優れる成形体を得ることができる。
２．熱溶融性に優れるので、色ムラが無く、外観の優れた成形体を得ることができる。
３．耐熱性に優れた成形体を得ることができる。
【発明を実施するための最良の形態】
【０００８】
本発明における熱可塑性ポリウレタン樹脂（Ａ）としては、以下のようなポリウレタン樹脂（Ａ０１）を挙げることができる。
即ち、前記（Ａ）の熱機械分析針入方式によるΔＳＴが０〜３０℃であり、かつＳＴｉが１３５〜２００℃であって、前記（Ａ）が、対称構造を有するジイソシアネート（ａ１）と、対称構造を有する低分子ジアミン（ａ２１）と非対称構造を有する低分子ジアミン（ａ２２）との混合物である低分子ジアミン混合物（ａ２）、必要により、低分子ジオール（ａ３）とから構成される数平均分子量が２００〜２０００のハードセグメント（Ａ１）と、数平均分子量が５００〜５０００の高分子ジオール（ａ４）からなるソフトセグメント（Ａ２）とを有するポリウレタン樹脂であり、該ポリウレタン樹脂中のハードセグメントの含有量が５〜５０重量％であり、該ポリウレタン樹脂中の芳香環含量が３５重量％以下であり、芳香環含量とウレア基含量とが以下の関係式（ｉ）を満たすポリウレタン樹脂である。
−０．１ｘ＋４．０≦ｙ≦−０．１ｘ＋７．０          （ｉ）
式中、ｘはポリウレタン樹脂中の芳香環含量（重量％）、ｙはポリウレタン樹脂中のウレア基含量（重量％）を表す。
【０００９】
本発明における熱可塑性ポリウレタン樹脂（Ａ０１）は、ＳＴｉ（測定条件：昇温速度５℃／分、荷重５ｇ、針直径０．５ｍｍ）が、１３５〜２００℃、好ましくは１４５〜１８０℃、さらに好ましくは１５０〜１７０℃である。１３５℃未満では表皮の耐熱性が悪化し、２００℃を超えると成形温度における熱溶融性が悪くなる。
また熱機械分析針入方式によるΔＳＴは、０〜３０℃、好ましくは２〜２７℃、さらに好ましくは３〜２５℃である。３０℃を超えると溶融性及び耐熱性の両立ができない。このような小さいΔＳＴの樹脂はシャープメルト性を有する。
【００１０】
上記熱機械分析針入方式は、例えば、斎藤安俊著「物質科学のための熱分析の基礎」［１９９０年共立出版発行］３５０頁や日本熱測定学会編「新熱分析の基礎と応用」［（株）リアライズ社発行］６８頁に記載された方法であり、また、特開平１０−２５９３６９号公報に記載された方法である。
【００１１】
本発明における熱可塑性ポリウレタン樹脂（Ａ０１）中の芳香環含量ｘ（重量％）と、ポリウレタン樹脂中のウレア基含量ｙ（重量％）には
−０．１ｘ＋４．０≦ｙ≦−０．１ｘ＋７．０          （ｉ）
関係があり、ｙは耐熱性の観点から−０．１ｘ＋４．０以上が必要であり、また、溶融性の観点から−０．１ｘ＋７．０以下である必要がある。
ｙとｘは以下の（ｉ−１）の関係にあるとき、ウレタン樹脂の耐摩耗性の観点からさらに好ましい。
−０．１ｘ＋４．５≦ｙ≦−０．１ｘ＋７．０        （ｉ−１）
【００１２】
前記（ａ２１）と前記（ａ２２）とのモル比（ａ２２）／（ａ２１）で表されるｚは、溶融性の観点から０．１０以上が好ましく、０．１５以上がさらに好ましく、０．２６以上が最も好ましく、耐熱性の観点から１．０以下が好ましく、０．８０以下がさらに好ましく、０．７０以下が最も好ましい。
【００１３】
ポリウレタン樹脂中の芳香環含量ｘは通常３５重量％以下であり、３０重量％以下が好ましい。ｘが３５重量％を超えると、低温特性不良となる。
【００１４】
本明細書中、芳香環含量とは（Ａ）中の芳香環部分の含量のことである。また、ウレア基含量とは（Ａ）中の−ＮＨＣＯＮＨ−基の含量のことである。
【００１５】
また、本発明における熱可塑性ポリウレタン樹脂（Ａ）は、以下のようなポリウレタン樹脂（Ａ０２）でもある。
即ち、前記（Ａ）の熱機械分析針入方式によるΔＳＴが０〜３０℃であり、かつＳＴｉが１３５〜２００℃であって、熱可塑性ポリウレタン樹脂（Ａ）からなり、前記（Ａ）の熱機械分析針入方式による軟化開始温度と軟化終了温度の差が０〜３０℃であり、かつ軟化開始温度が１３５〜２００℃であって、前記（Ａ）が、対称構造を有するジイソシアネート（ａ１）と、対称構造を有する低分子ジアミン（ａ２１）と非対称構造を有する低分子ジアミン（ａ２２）との混合物である低分子ジアミン混合物（ａ２）、必要により低分子ジオール（ａ３）とから構成される数平均分子量が２００〜２０００のハードセグメント（Ａ１）と、数平均分子量が５００〜５０００の高分子ジオール（ａ４）からなるソフトセグメント（Ａ２）とを有するポリウレタン樹脂であり、（Ａ）中のハードセグメントの含有量が５〜５０重量％であり、前記（ａ２１）と前記（ａ２２）とのモル比（ａ２２）／（ａ２１）と前記（Ａ）中のウレア基含量とが以下の関係式（ｉｉ）を満たすポリウレタン樹脂でもある。
ｚ＋３．０≦ｙ≦ｚ＋７．０                  （ｉｉ）
［式中、ｙは（Ａ）中のウレア基含量（重量％）、ｚは前記（ａ２１）と前記（ａ２２）とのモル比（ａ２２）／（ａ２１）  を表し、０．１０以上１．０以下である。。］
【００１６】
熱可塑性ポリウレタン樹脂（Ａ０２）のＳＴｉとΔＳＴについては、上記ポリウレタン樹脂（Ａ０１）と同じことが言える。
【００１７】
本発明における熱可塑性ポリウレタン樹脂（Ａ０２）中のモル比（ａ２２）／（ａ２１）ｚと、ポリウレタン樹脂中のウレア基含量ｙ（重量％）には
ｚ＋３．０≦ｙ≦ｚ＋７．０                  （ｉｉ）
の関係があり、ｙが耐熱性の観点からｚ＋３．０以上が必要となり、また、溶融性の観点からｚ＋７．０以下が必要となる。
ｙとｚは以下の（ｉｉ−１）の関係にあるとき、ウレタン樹脂の耐摩耗性の観点からさらに好ましい。
ｚ＋３．５≦ｙ≦ｚ＋７．０                  （ｉｉ−１）
【００１８】
ｚは０．１０以上であり、０．１５以上が好ましく、０．２６以上がさらに好ましく、１．０以下であり、０．８０以下が好ましく、０．７０以下がさらに好ましい。ｚが０．１０未満であると溶融性が良くなく、ｚが１．０を超えると耐熱性が良くない。
【００１９】
以下、熱可塑性ポリウレタン樹脂（Ａ０１）と（Ａ０２）の共通事項について説明する。
本明細書中、対称構造を有するとは、化合物の平面化学構造式が２個のアミノ基又は２個の水酸基を含む線について、線対称構造を有することを意味する。以下、ハードセグメント（Ａ１）を構成する上記対称構造を有するジイソシアネート（ａ１）、対称構造を有する低分子ジアミン（ａ２１）、非対称構造を有する低分子ジアミン（ａ２２）、低分子ジオール（ａ３）について説明する。
【００２０】
１．ジイソシアネート（ａ１）
ジイソシアネート（ａ１）としては、例えば、炭素数（ＮＣＯ基中の炭素を除く。以下同様）２〜１８の脂肪族ジイソシアネート、例えば１，２−エチレンジイソシアネート、１，４−テトラメチレンジイソシアネート、１，６−ヘキサメチレンジイソシアネート（以下ＨＤＩともいう。）、１，８−オクタメチレンジイソシアネート、１，１２−ドデカメチレンジイソシアネート等；炭素数４〜１５の脂環式ジイソシアネート、例えば４，４’−ジシクロヘキシルメタンジイソシアネート（以下水添ＭＤＩともいう。）、シクロヘキサン−１，４−ジイソシアネート等；炭素数８〜１５の芳香脂肪族ジイソシアネート、例えばｐ−キシリレンジイソシアネート、α，α，α’，α’−テトラメチルキシリレンジイソシアネート等；炭素数６〜１８の芳香族ジイソシアネート、例えば４，４’−ジフェニルメタンジイソシアネート等；及び炭素数３〜１７のカーボネート系ジイソシアネート、例えばビス（２−イソシアナトエチル）カーボネート等；及びこれらのジイソシアネートの対称構造を有する変性物（ウレタン基、カルボジイミド基、ウレア基、ウレトジオン基、オキサゾリドン基含有対称構造の変性物等）；ならびにこれらの２種以上の混合物等を挙げることができる。
【００２１】
これらのうち好ましいものは、１，２−エチレンジイソシアネート、１，４−テトラメチレンジイソシアネート、１，６−ヘキサメチレンジイソシアネート、１，１２−ドデカメチレンジイソシアネート、ビス（２−イソシアナトエチル）カーボネート、４，４’−ジシクロヘキシルメタンジイソシアネート、シクロヘキサン−１，４−ジイソシアネート、ｐ−キシリレンジイソシアネート、α，α，α’，α’−テトラメチルキシリレンジイソシアネート、４，４’−ジフェニルメタンジイソシアネートである。特に好ましくは水添ＭＤＩ及びＨＤＩであり、ＨＤＩが更に好ましい。
【００２２】
非対称構造のジイソシアネート（ａ１’）（例えば、イソホロンジイソシアネート、トリメチルヘキサメチレンジイソシアネート等）を上記（ａ１）と併用することもできる。（ａ１’）の使用量は溶融性の観点からモル比で（ａ１’）／（ａ１）が０．２５以下が好ましい。
【００２３】
２−１．対称構造を有する低分子ジアミン（ａ２１）
低分子ジアミン（ａ２１）としては、例えば、炭素数２〜１８の直鎖アルキレンジアミン、例えば１，２−エチレンジアミン、１，４−テトラメチレンジアミン、１，６−ヘキサメチレンジアミン（以下ＨＤＡともいう）、１，８−オクタメチレンジアミン、１，１２−ドデカメチレンジアミン等；炭素数４〜１５の脂環式ジアミン、例えば４，４’−ジシクロヘキシルメタンジアミン（以下水添ＭＤＡともいう）、シクロヘキサン−１，４−ジアミン等；炭素数８〜１５の芳香脂肪族ジアミン、例えばｐ−キシリレンジアミン、α，α，α’，α’−テトラメチルキシリレンジアミン等；炭素数６〜１８の芳香族ジアミン、例えば４，４’−ジアミノ−ジフェニルメタン等；炭素数３〜１７のカーボネート系ジアミン、例えばビス（２−アミノエチル）カーボネート等；ポリオキシエチレンジアミン（数平均分子量５００以下）等；ポリオキシテトラメチレンジアミン（数平均分子量５００以下）；及びこれらの２種以上の混合物等が挙げられる。
【００２４】
これらのうち好ましくは、炭素数２〜１８の直鎖アルキレンジアミン、ビス（２−アミノエチル）カーボネート、４，４’−ジシクロヘキシルメタンジアミン、シクロヘキサン−１，４−ジアミン、ｐ−キシリレンジアミン、α，α，α’，α’−テトラメチルキシリレンジアミン及び４，４’−ジアミノ−ジフェニルメタンである。更に好ましくは１，２−エチレンジアミン、水添ＭＤＡ及びＨＤＡであり、ＨＤＡが特に好ましい。
【００２５】
上記（ａ１）と上記（ａ２１）の組み合わせとしては、（ａ２１）の残基（アミノ基を除いた残基）が、（ａ１）の残基（イソシアネート基を除いた残基）と同一構造を有するのが好ましい。例えば、ＨＤＩとＨＤＡ；ビス（２−イソシアナトエチル）カーボネートとビス（２−アミノエチル）カーボネート；水添ＭＤＩと水添ＭＤＡ；シクロヘキサン−１，４−ジイソシアネートとシクロヘキサン−１，４−ジアミン；ｐ−キシリレンジイソシアネートとｐ−キシリレンジアミン；α，α，α’，α’−テトラメチルキシリレンジイソシアネートとα，α，α’，α’−テトラメチルキシリレンジアミン；４，４’−ジフェニルメタンジイソシアネートと４，４’−ジアミノ−ジフェニルメタン等の組み合わせである。
【００２６】
２−２．非対称構造を有する低分子ジアミン（ａ２２）
低分子ジアミン（ａ２２）としては、例えば、炭素数２〜１８の脂肪族ジアミン、例えば、トリメチルヘキサメチレンジアミン、１，２−ジアミノプロパン等；炭素数４〜１５の脂環式ジアミン、例えば、イソホロンジアミン、ビス（４−アミノ−３−メチルジシクロヘキシル）メタン、１，３−ビス（アミノメチル）シクロヘキサン、メンセンジアミン［１−（アミノジメチルメチル）−４−アミノ−４−メチル−シクロヘキサン］等；炭素数８〜１５の芳香脂肪族ジアミン、例えば、ｍ−キシレンジアミン等；ポリオキシプロピレンジアミン（数平均分子量５００以下）等；及びこれらの２種以上の混合物等が挙げられる。
【００２７】
上記（ａ２１）及び（ａ２２）はケチミンの形で使用してもよい。ケチミンとしては、例えば、ジアミンと炭素数３〜６のケトン類［アセトン、メチルエチルケトン（以下ＭＥＫともいう）、メチルイソブチルケトン等］とを反応させてなるケチミンが挙げられる。
【００２８】
３．低分子ジオール（ａ３）
低分子ジオール（ａ３）としては、例えば、５００未満の数平均分子量を有するジオールが挙げられる。
上記低分子ジオールの具体例としては、例えば、炭素数２〜１８の脂肪族ジオール類［直鎖ジオール（エチレングリコール、ジエチレングリコール、１，３−プロパンジオール、１，４−ブタンジオール（以下、ＢＧともいう）、１，５−ペンタンジオール、１，６−ヘキサンジオール等）、分岐鎖を有するジオール（プロピレングリコール、ネオペンチルグリコール、３−メチル−１，５−ペンタンジオール（以下、ＭＰＤともいう。）、２，２−ジエチル−１，３−プロパンジオール、１，２−、１，３−もしくは２，３−ブタンジオール等）等］；炭素数３〜１８の環状基を有するジオール類［例えば、特公昭４５−１４７４号公報記載のもの；炭素数３〜３０の脂肪族環状基含有ジオール（１，４−ビス（ヒドロキシメチル）シクロヘキサン、水添ビスフェノールＡ等）；炭素数６〜１５の芳香族環状基含有ジオール（（ｍ−、及びｐ−）キシリレングリコール）；ピロカテコール、レゾルシノール、ハイドロキノン、ビスフェノールＡ、ビスフェノールＳ、ビスフェノールＦ及びジヒドロキシナフタレンからなる群より選ばれる少なくとも１種のもののアルキレンオキサイド（ＡＯ）付加物（付加モル数２〜６）；上記ジオールのＡＯ付加物（付加モル数１〜６）］及びこれらの２種以上の混合物が挙げられる。
【００２９】
上記ＡＯとしては、例えば、エチレンオキサイド（ＥＯ）、プロピレンオキサイド（ＰＯ）、１，２−、１，３−、１，４及び２，３−ブチレンオキサイド、スチレンオキサイド、炭素数５〜１０またはそれ以上のα−オレフンオキサイド、エピクロルヒドリン及びこれらの２種以上の混合物（ブロックまたはランダム付加）が挙げられる。
【００３０】
上記低分子ジオール（ａ３）のうちで、例えば、５００未満の数平均分子量を有する対称構造のジオール（ａ３’）、例えば下記一般式（１）、（２）及び（３）で示されるもの［以下、各（ａ３’１）、（ａ３’２）、（ａ３’３）とする。］、上記（ａ３’１）のＥＯまたはテトラヒドロフラン（以下ＴＨＦともいう）付加物（ａ３’４）、及び側鎖を有するグリコール（ａ３’５）等；ならびにこれらの２種以上を併用したものが好ましい。これらのうち、（ａ３’１）、（ａ３’２）、（ａ３’３）がさらに好ましい。
ＨＯ（ＣＨ２）ｍ−（Ｑ１）ｐ−（ＣＨ２）ｍＯＨ        （１）
Ｈ（ＯＣＨ２ＣＨ２）ｎＯ−Ｑ２−Ｏ（ＣＨ２ＣＨ２Ｏ）ｎＨ        （２）
Ｈ（ＯＣＨ２ＣＨ２ＣＨ２ＣＨ２）ｋＯ−Ｑ２−Ｏ（ＣＨ２ＣＨ２ＣＨ２ＣＨ２Ｏ）ｋＨ        （３）
式（１）中、Ｑ１はメチレン基、１，４−シクロヘキシレン基または１，４−フェニレン基を表し、ｐは０または１、ｍは０または１〜６の整数である（ただし、ｐが０の場合又はＱ１が１，４−フェニレン基の場合はｍは１〜６である。）。式（２）及び（３）中、Ｑ２はビスフェノール類の残基又は１，４−フェニレン基を示す。ｎは１〜３の整数を表す。式（３）中、ｋは１または２である。ただし、Ｑ２がビスフェノール類の残基の場合、ｋは１である。
ビスフェノール類としては、下記一般式（４）で示される基が挙げられる。
【００３１】
【化１】
2005113010.tif 000002
【００３２】
式中、Ｚは直接結合、炭素数１〜６のアルキレン基、炭素数２〜６のアルキリデン基、シクロアルキリデン基、アリールアルキリデン基、Ｏ、ＳＯ、ＳＯ２、ＣＯ、Ｓ、ＣＦ２、Ｃ（ＣＦ３）２又はＮＨを示す。
【００３３】
上記（ａ３’１）としては、例えば、炭素数２〜１８の直鎖アルキレンジオール、例えばエチレングリコール、１，４−ブタンジオール、１，６−ヘキサンジオール（以下ＨＧともいう）、１，８−オクタンジオール、１，１２−ドデカンジオール；炭素数４〜１５の脂環式ジオール、例えば１，４−ビス（ヒドロキシメチル）シクロヘキサン、１，４−シクロヘキサンジオール；炭素数８〜１５の芳香脂肪族ジオール、例えばｐ−キシリレングリコール等が挙げられる。
【００３４】
上記（ａ３’２）としては、例えば、ハイドロキノンのＥＯ（２〜６モル）付加物、ビスフェノールＡのＥＯ（２〜６モル）付加物、ビスフェノールＦのＥＯ（２〜６モル）付加物及びビスフェノールＳのＥＯ（２〜６モル）付加物等が挙げられる。
【００３５】
上記（ａ３’３）としては、例えば、ハイドロキノンのＴＨＦ（２〜４モル）付加物、ビスフェノールＡのＴＨＦ（２〜４モル）付加物、ビスフェノールＦのＴＨＦ（２〜４モル）付加物及びビスフェノールＳのＴＨＦ（２〜４モル）付加物等が挙げられる。
【００３６】
上記（ａ３’４）としては、例えば、ジエチレングリコール、トリエチレングリコール等が挙げられる。
上記（ａ３’５）としては、例えば、ネオペンチルグリコール等が挙げられる。
【００３７】
上記（ａ３’）として好ましいものは、エチレングリコール、１，４−ブタンジオール、１，６−ヘキサンジオール、１，４−ビス（ヒドロキシメチル）シクロヘキサン及び１，４−シクロヘキサンジオールであり、特に好ましいものは１，４−ブタンジオール、１，６−ヘキサンジオール及び１，４−ビス（ヒドロキシメチル）シクロヘキサンである。
【００３８】
上記（ａ３）［（ａ３’）を含むものとする。］は、必要に応じて使用することができる。（ａ３）を併用する場合、そのモル比は（ａ３）／（ａ１）＝０〜０．５、特に０．０１〜０．２５が好ましい。
【００３９】
本発明において、上記（ａ１）、上記（ａ２）及び／または上記（ａ３）から構成されるハードセグメント（Ａ１）の数平均分子量（以下Ｍｎと略記）は、２００〜２０００、好ましくは２５０〜１０００である。
上記（Ａ１）のＭｎが２００未満であるとシャープメルト性が無くなる。２０００を超えると軟化開始温度が高くなりすぎる。
ハードセグメント（Ａ１）のＭｎは、下記計算式（ｉｉｉ）から求めることができる。
［（ａ１）の重量＋（ａ２）の重量＋（ａ３）の重量］／
［（ａ１）のモル数−（ａ２）のモル数−（ａ３）のモル数］  （ｉｉｉ）
【００４０】
また上記（Ａ）中のハードセグメント（Ａ１）［（ａ１）＋（ａ２）＋（ａ３）の合計］の含有量は、５〜５０重量％である。好ましくは８〜４０重量％、特に好ましくは１０〜３０重量％である。
５重量％未満であると表皮の耐熱性が悪くなり、５０重量％を超えると軟化開始温度が高くなりすぎる。
【００４１】
以下、ソフトセグメント（Ａ２）を構成する高分子ジオール（ａ４）を説明する。
４．高分子ジオール（ａ４）
高分子ジオール（ａ４）のＭｎは、５００〜５０００であり、好ましくは７００〜３，０００である。好ましくは重量平均分子量（以下Ｍｗと略記）／Ｍｎの比が１．０〜３．０、特に好ましくは１．０〜２．０の比を有する。
Ｍｎが５００未満では、風合いが悪く、軟化開始温度が低くなりすぎ、５０００を越えるとシャープメルト性が無くなる。ソフトセグメントの分子量はこれを構成する高分子ジオール（ａ４）の分子量に等しい。
上記（ａ４）のＭｗ及びＭｎは、溶媒としてテトラヒドロフランを用いるゲルパーミエーションクロマトグラフィー（以下ＧＰＣと略記）法で測定される。
【００４２】
上記（ａ４）としては、例えば、ポリエーテルジオール、ポリエステルジオール、ポリシロキサングリコール、ポリブタジエングリコール、アクリルジオール、ポリマージオール（高分子量のジオール中でビニル単量体を重合してなるジオール）及びこれら２種以上の混合物等が挙げられる。これらのうち好ましくは、ポリエーテルジオール及びポリエステルジオールである。以下説明する。
【００４３】
ポリエーテルジオール
ポリエーテルジオールとしては、例えば、２個の活性水素原子を有する化合物（２価アルコール、２価フェノール、１級モノアミン等）にアルキレンオキサイドが付加した構造の化合物及びそれらの混合物等が挙げられる。
【００４４】
上記２価アルコールとしては、例えば、エチレングリコール、ジエチレングリコール、プロピレングリコール、１，３−及び１，４−ブタンジオール、１，６−ヘキサンジオール、ネオペンチルグリコール等のアルキレングリコール、環状基を有するジオール（例えば、特公昭４５−１４７４号公報に記載のもの）等が挙げられる。また、２価フェノールとしてはピロガロール、ハイドロキノン、フロログルシン等の単環多価フェノール；ビスフェノールＡ、ビスフェノールＳ、ビスフェノールＦ等のビスフェノール類等が挙げられる。
上記２個の活性水素原子を有する化合物として好ましいものは２価アルコール、特に１，４−ブタンジオールである。
【００４５】
ＡＯとしては、例えば、炭素数２〜８のＡＯ及び置換ＡＯ、例えばＥＯ、ＰＯ、１，２−、１，３−、及び２，３−ブチレンオキサイド、ＴＨＦ、スチレンオキサイド及びこれらの２種以上の併用（ブロックまたはランダム付加）等が挙げられる。これらのうち好ましいものはＰＯ単独及びＥＯとＰＯの併用である。
【００４６】
ポリエステルジオール
ポリエステルジオールとしては、例えば、（１）縮合ポリエステルジオール、（２）ポリラクトンジオール、（３）ポリカーボネートジオール、及びこれらの２種以上の併用が挙げられる。
上記（１）は例えばジオール（低分子ジオール及び／又はポリエーテルジオール等）の１種以上とジカルボン酸もしくはそのエステル形成性誘導体［低級アルキル（炭素数１〜４）エステル、酸無水物、ハライド（クロライド等）等］との縮合重合、又は、ジオールとジカルボン酸無水物及びＡＯとの反応により製造することができる。
上記（２）は上記ジオールの１種以上を開始剤としてラクトンを開環重合して得られる。
上記（３）は上記ジオールとアルキレンカーボネート（エチレンカーボネート）との反応により製造することができる。
【００４７】
上記（１）、（２）及び（３）のための原料ジオールのうち低分子ジオールとしては、例えば、脂肪族低分子ジオール類（エチレングリコール、ジエチレングリコール、プロピレングリコール、１，４−ブタンジオール、１，６−ヘキサンジオール等）；環状基を有する低分子ジオール類［例えば特公昭４５−１４７４号公報に記載のもの：１，４−ビス（ヒドロキシメチル）シクロヘキサン、ｍ−またはｐ−キシリレングリコール等］；ビスフェノール類のアルキレンオキサイド低モル付加物（数平均分子量５００未満）；及びこれらの２種以上の併用等を挙げることができ、ポリエーテルジオールとしては、例えば、先に説明したポリエーテルジオールの１種以上等を挙げることができる。好ましいのは１，４−ブタンジオール及び１，６−ヘキサンジオールである。
【００４８】
上記（１）のための原料ジカルボン酸としては、例えば、炭素数２〜１０の脂肪族ジカルボン酸（コハク酸、アジピン酸、セバシン酸、グルタル酸、アゼライン酸、マレイン酸、フマル酸等）、炭素数８〜１２の芳香族ジカルボン酸（テレフタル酸、イソフタル酸等）及びこれらの２種以上の併用等が挙げられる。
上記（１）の好ましい例としては、例えば、ポリブチレンアジペートジオール及びポリヘキサメチレンイソフタレートジオール（以下、それぞれＰＢＡ及びＰＨＩＰと略記）ならびにこれらの併用等を挙げることができる。
上記（２）のための原料ラクトンとしては、例えば、γ−ブチロラクトン、γ−バレロラクトン、ε−カプロラクトン及びこれらの２種以上の併用等が挙げられる。
【００４９】
本発明における熱可塑性ポリウレタン樹脂（Ａ）のＭｎは、樹脂強度の観点から４０００以上が好ましく、ＳＴｉの観点から４００００以下が好ましい。さらに好ましくは８０００〜２５０００である。
Ｍｎは、溶媒にＮ，Ｎ−ジメチルフォルムアミド（以下ＤＭＦと略記）を用いるＧＰＣ法で測定される。
【００５０】
上記（Ａ）は上記（ａ１）と活性水素含有成分［上記（ａ２）必要により上記（ａ３）、及び上記（ａ４）及び必要により重合停止剤（ａ５）］を一段で反応させるワンショット法；ジオール［上記（ａ４）及び必要により上記（ａ３）］ならびに必要により上記（ａ５）と過剰の上記（ａ１）を反応させてＮＣＯ末端ウレタンプレポリマー（以下Ｕｐと略記）を形成し、Ｕｐと残りの活性水素含有成分［上記（ａ２）必要により上記（ａ３）、及び必要により上記（ａ５）］を反応させるプレポリマー法のいずれで製造してもよい。好ましいのはプレポリマー法である。
【００５１】
上記（Ａ）は粉体として得ることが好ましい。上記（Ａ）の粉体を得る方法としては、（１）上記方法で得られたブロック状またはペレット状の上記（Ａ）を冷凍粉砕法、氷結粉砕法等の方法で粉砕し、上記（Ａ）の粉体を得る方法；（２）無溶剤下または溶剤の存在下で上記（ａ４）及び必要により上記（ａ３）及び／又は上記（ａ５）と過剰の上記（ａ１）を反応させて得られたＵｐを、分散安定剤を含む水中に高速撹拌機を用いて分散し、水及び上記（ａ２）と必要により上記（ａ５）とを反応させる方法；（３）無溶剤下または溶剤の存在下で（２）と同様にして得られたＵｐを、分散安定剤を含む非水系分散媒（ヘキサン、ヘプタン等）中に分散し、上記（ａ２）と必要により上記（ａ５）を反応させる方法等が挙げられる。これら（１）〜（３）の方法において、上記（ａ５）はプレポリマー製造時、又はウレタン樹脂製造時のいずれの時に添加してもよい。これらの方法のうち特に好ましい製造方法は（２）の方法である。
【００５２】
上記（２）及び（３）の方法において、Ｕｐ、上記（ａ２）及び必要により上記（ａ５）の混合体（Ｍ）１００重量部に対する、分散安定剤と水又は非水系分散媒とからなる分散安定剤液の量は、上記（Ｍ）の分散状態、得られる樹脂粉末の粒度の観点から５０重量部以上が好ましく、さらに好ましくは１００〜１０００重量部である。また必要により混合体（Ｍ）を低粘度化するために加温（例えば４０〜１００℃）してもよく、また、エステル系溶剤、ケトン系溶剤、塩素系溶剤、芳香族溶剤等のイソシアネートに不活性な有機溶剤を添加してもよい。高速分散機の回転数は好ましくは少なくとも１０００ｒｐｍ、さらに好ましくは３０００〜１００００ｒｐｍである。
この場合において上記（ａ２）及び必要により上記（ａ５）は、Ｕｐを水中に分散させた後に添加してもよく、またＵｐの分散直前に添加してもよいが、反応がより均一に行われる点で後者の方が好ましい。
【００５３】
上記（ａ５）としては、例えば、炭素数１〜１２の１価のアルコール（メタノール、エタノール、ｎ−ブタノール、ｎ−オクタノール、２−エチルヘキサノール、セロソルブ、フェノールのアルキレンオキサイド付加物等）及び炭素数１〜１２のモノアミン［ジエチルアミン、ジブチルアミン（以下ＤＢＡと略記）、ジエタノールアミン等］等が挙げられ、これらのうち１価のアルコールが好ましく、ｎ−オクタノール、２−エチルヘキサノールが特に好ましい。
【００５４】
ウレタン化反応において、必要により公知の触媒を使用できる。該触媒の具体例としては、例えば、有機金属化合物［スズ系触媒、例えば、ジブチルスズジラウレート、ジオクチルスズジラウレート、スタナスオクテート等；鉛系触媒、例えば、オクテン酸鉛等］；アミン類［トリエチルアミン、トリエチレンジアミン、ジアザビシクロウンデセン（サンアプロ（株）製，ＤＢＵ）等］；及びこれらの２種以上の併用等が挙げられる。触媒の使用量は特に限定はないが上記（Ａ）１００重量部当り、０．００１〜０．０５重量部が好ましい。
また、ウレタン化反応において、必要により公知の溶剤（ＴＨＦ、ＤＭＦ、トルエン、ＭＥＫ等）を使用できる。
【００５５】
本発明の成形用材料は、上記（Ａ）のみでもよく、可塑剤（Ｂ）を更に含んでいてもよく、また、必要により上記（Ａ）に、又は上記（Ａ）及び上記（Ｂ）に、更に添加剤（Ｃ）を含んでいてもよい。
上記（Ｂ）としては、例えば、リン酸エステル；ポリ（重合度３〜１０）アルキレン（炭素数２〜３）グリコールの芳香族モノカルボン酸ジエステル；フタル酸エステル［フタル酸ジブチル、フタル酸ジオクチル、フタル酸ジブチルベンジル、フタル酸ジイソデシル等］；脂肪族ジカルボン酸エステル［アジピン酸ジ−２−エチルヘキシル、セバシン酸−２−エチルヘキシル等］；トリメリット酸エステル［トリメリット酸トリ−２−エチルヘキシル、トリメリット酸トリオクチル等］；及び脂肪酸エステル［オレイン酸ブチル等］；ならびにこれらの２種以上の混合物等が挙げられる。
【００５６】
上記（Ｂ）として好ましいものは、耐吸湿性の観点からリン酸エステルであり、特に下記一般式（５）で示されるリン酸エステル（Ｂ１）であり、また、低温特性、特に低温でのエアバッグドアの開裂性の観点から、下記一般式（７）で示されるポリ（重合度３〜１０）アルキレン（炭素数２〜３）グリコールの芳香族モノカルボン酸ジエステル（Ｂ２）である。
【００５７】
【化２】
2005113010.tif 000003
【００５８】
式中、Ｒは、それぞれ独立に、ハロゲンで置換されていてもよい炭素数１〜１０の１価の炭化水素基であり、複数個のＲは同一でも異なっていてもよい。Ｒ’はハロゲンで置換されていてもよい炭素数２〜１５の２価の有機基を表し、ｑは１〜６の整数を表す。
Ｒとしては、例えば、炭素数１〜１０の脂肪族炭化水素基（メチル基、エチル基、イソプロピル基、ｎ−ブチル基、ｔ−ブチル基、ヘキシル基等）、炭素数１〜４のアルキル基で置換されていてもよい芳香族炭化水素基（フェニル基、キシレニル基、クレジル基、エチルベンジル基、ブチルベンジル基等）及びこれらのハロゲン置換された基等が挙げられる。好ましくはフェニル基、アルキルフェニル基、又はハロゲン置換フェニル基である。
Ｒ’としては、例えば、炭素数２〜１５の２価の脂肪族炭化水素基（エチレン基、プロピレン基、ｎ−ブチレン基、ｔ−ブチレン基、ヘキシレン基等）、炭素数６〜１５の硫黄又は酸素原子を含んでもよい２価の芳香族炭化水素基［フェニレン基、ビフェニレン基、−Ｐｈ−ＣＨ２−Ｐｈ−、−Ｐｈ−Ｃ（ＣＨ３）２−Ｐｈ−、−Ｐｈ−ＳＯ−Ｐｈ−（Ｐｈはフェニレン基を示す）、ビスフェノール類（ビスフェノールＡ、ビスフェノールＦ、ビスフェノールＳ等）の水酸基を除いた残基等］及びこれらのハロゲン置換された基等が挙げられる。
好ましいのは、炭素数６〜１５の硫黄又は酸素原子を含んでもよい２価の芳香族炭化水素基である。
【００５９】
上記（Ｂ１）として例示したもののうち、特に好ましいものは一般式（５）におけるＲがフェニル基、アルキルフェニル基、又はハロゲン置換フェニル基であり、Ｒ’が下記一般式（６）である可塑剤である。
−Ｐｈ’−（Ａ−Ｐｈ’）ｐ−              （６）
式中、Ｐｈ’は１，４−フェニレン基、ｐは０又は１，Ａは直接結合、メチレン基、イソプロピリデン基又はＳＯを表す。
上記（Ｂ２）としては、下記一般式（７）で示されるものが挙げられる。
【００６０】
【化３】
2005113010.tif 000004
【００６１】
式中、Ｒ１及びＲ２は同一または異なる芳香族モノカルボン酸残基、Ｘは炭素数２〜４のアルキレン基を表し、ｎは１〜１０の整数を表す。
Ｒ１及びＲ２としては、例えば、炭素数１〜１０のアルキル基及び／またはハロゲン（Ｃｌ、Ｂｒ等）で核置換（置換度１〜３）されていてもよい芳香族炭化水素基（フェニル基、トルイル基、キシレニル基、４−ブチルフェニル基、２，４−ジブチルフェニル基、２−メチル−４−クロロフェニル基、ノニルフェニル基等）が挙げられる。
また、Ｘとしては、例えば、炭素数２〜４の直鎖または分岐のアルキレン基（エチレン基、１，２−及び１，３−プロピレン基、１，２−、２，３−、１，３−、１，４−ブチレン基等）及びこれらのハロゲン置換された基（１−クロロメチルエチレン基、１−ブロモメチルエチレン基等）が挙げられる。
上記（Ｂ２）の具体例としては、ポリエチレングリコール（重合度３〜１０）ジ安息香酸エステル、ポリプロピレングリコール（重合度３〜１０）ジ安息香酸エステル等が挙げられる。
【００６２】
上記（Ｂ１）及び（Ｂ２）はそれぞれ単独で、あるいは併用で、あるいはこれら以外の上記の他の可塑剤の１種以上と併用して用いられる。併用する場合は、特に上記（Ｂ１）の場合は耐吸湿性の観点から、上記（Ｂ２）の場合は低温特性、特に低温でのエアバッグドアの開裂性の観点から、上記（Ｂ）中の上記（Ｂ１）又は（Ｂ２）の含有量が５０重量％以上、特に７０重量％以上であることが望ましい。
【００６３】
本発明のスラッシュ成形用材料において、上記（Ｂ）の配合割合は、上記（Ａ）１００重量部に対して８０重量部以下が好ましく、より好ましくは２〜７０重量部、更に好ましくは５〜５０重量部である。上記（Ｂ）は成形時の溶融粘度の観点から２重量部以上がより好ましく、経時的なブリードアウトの観点から８０重量部以下が好ましい。
【００６４】
添加剤（Ｃ）としては、例えば、顔料、安定剤及びその他の添加剤が挙げられる。
顔料としては特に限定されず、例えば、公知の有機顔料及び／または無機顔料を使用することができ、上記（Ａ）１００重量部に対して、０〜５重量部配合することが好ましい。
有機顔料としては、例えば、不溶性アゾ顔料、溶性アゾ顔料、銅フタロシアニン系顔料、キナクリドン系顔料等が挙げられ、無機系顔料としては、例えば、クロム酸塩、フェロシアン化合物、金属酸化物、硫化セレン化合物、金属塩類（硫酸塩、珪酸塩、炭酸塩、燐酸塩等）、金属粉末、カーボンブラック等が挙げられる。
【００６５】
安定剤としては特に限定されず、例えば、公知の酸化防止剤及び／または紫外線吸収剤を使用することができ、上記（Ａ）１００重量部に対して、０〜５重量部配合することが好ましい。
酸化防止剤としては、例えば、フェノール系［２，６−ジ−ｔ−ブチル−ｐ−クレゾール、ブチル化ヒドロキシアニソール等］；ビスフェノール系［２，２’−メチレンビス（４−メチル−６−ｔ−ブチルフェノール）等］；リン系［トリフェニルフォスファイト、ジフェニルイソデシルフォスファイト等］等が挙げられる。
紫外線吸収剤としては、例えば、ベンゾフェノン系［２，４−ジヒドロキシベンゾフェノン、２−ヒドロキシ−４−メトキシベンゾフェノン等］；ベンゾトリアゾール系［２−（２’−ヒドロキシ−５’−メチルフェニル）ベンゾトリアゾール等］、サリチル酸系［フェニルサリシレート等］；ヒンダードアミン系［ビス（２，２，６，６−テトラメチル−４−ピペリジル）セバケート等］等が挙げられる。
【００６６】
その他の添加剤としては、例えば、ブロッキング防止剤、離型剤及び難燃剤等が挙げられる。
ブロッキング防止剤としては特に限定されず、公知の無機系ブロッキング防止剤、有機系ブロッキング防止剤を使用することができる。無機系ブロッキング防止剤としては、例えば、シリカ、タルク、酸化チタン、炭酸カルシウム等が挙げられ、有機系ブロッキング防止剤としては、例えば、粒子径１０μｍ以下の熱硬化性樹脂（熱硬化性ポリウレタン樹脂、グアナミン系樹脂、エポキシ系樹脂等）及び粒子径１０μｍ以下の熱可塑性樹脂（熱可塑性ポリウレタン樹脂、ポリ（メタ）アクリレート樹脂等）、マレイミド樹脂粉末等が挙げられる。
ブロッキング防止剤の配合量は上記（Ａ）１００重量部に対して、０〜２重量部が好ましい。
【００６７】
離型剤としては特に限定されず、公知の離型剤が使用でき、例えば、フッ素系離型剤（リン酸フルオロアルキルエステル等）、シリコン系離型剤（ジメチルポリシロキサン、アミノ変性ジメチルポリシロキサン、カルボキシル変性ジメチルポリシロキサン等）、脂肪酸エステル系離型剤（アルカン（炭素数１１〜２４）酸アルケニル（炭素数６〜２４）エステル等）、リン酸エステル系離型剤（リン酸トリブチルエステル）等が挙げられる。離型剤の配合量は上記（Ａ）１００重量部に対し、０〜２重量部である。
【００６８】
難燃剤としては特に限定されず、公知の難燃剤、例えば、リン酸エステル系のもの、ハロゲン化水素系のもの等を使用することができる。
リン酸エステル系難燃剤としては、例えば、トリクレジルホスフェート（ＴＣＰ）、トリス（β−クロロエチル）ホスフェート、トリス（ジクロロプロピル）ホスフェート、トリス（ジブロムプロピル）ホスフェート、ブロモホスフェート等が挙げられる。ハロゲン化炭化水素系難燃剤としては、例えば、塩素化パラフィン、四臭化エチレンが挙げられる。該ハロゲン化炭化水素系難燃剤は酸化アンチモン、ジンクボレート等との併用が好ましい。難燃剤の配合量は上記（Ａ）１００重量部あたり、０〜２０重量部が好ましい。
【００６９】
上記（Ｃ）の合計の配合量は上記（Ａ）１００重量部に対して、０〜３４重量部が好ましく、より好ましくは０．０５〜２０重量部である。
【００７０】
本発明のスラッシュ成形用材料の製造方法は特に限定されないが、上記（Ｂ）及び上記（Ｃ）を含有する場合は、例えば以下の方法が例示できる。
（１）上記（Ａ）の粉体、上記（Ｂ）及び上記（Ｃ）を一括して混合装置で混合する方法。
（２）あらかじめ上記（Ｂ）及び上記（Ｃ）を混合しておき、これを上記（Ａ）の粉体と混合する方法。
（３）上記（Ａ）の粉体を製造する任意の段階であらかじめ上記（Ｂ）及び上記（Ｃ）の一部または全部を含有させておく方法。
これらのうち製造工程の簡略化の点から（２）の方法が好ましい。
【００７１】
本発明において、スラッシュ成形用材料の製造装置は特に限定されず、公知の粉体混合装置を使用することができる。
粉体混合装置としては、例えば、高速剪断混合装置〔へンシェルミキサー（登録商標）等〕、低速混合装置〔ナウタミキサー（登録商標）、プラネタリーミキサー等〕等が挙げられる。
【００７２】
本発明のスラッシュ成形用材料の体積平均粒径は、粉体流動性及びスラッシュ成形時に金型の細部まで粉が入り込むという観点から、１００μｍ以上特に１３０μｍ以上が好ましく、成形表皮のピンホール発生の観点から、５００μｍ以下特に２００μｍ以下が好ましい。
また、粒径７５μｍ以下の粒子の割合は、粉塵による作業環境、粉体流動性及びスラッシュ成形時に金型の細部まで粉が入り込むという観点から２０重量％以下特に１５重量％以下が好ましい。
本明細書中、体積平均粒子径は、レーザー式光散乱法で測定した篩い下５０％の粒子径の値である。測定機器としては、例えばマイクロトラックＨＲＡ粒度分析計９３２０−Ｘ１００（日機装株式会社製）を挙げることができる。
【００７３】
本発明の成形用材料をスラッシュ成形法で成形するには、例えば、パウダー状にした本発明の成形用材料が入ったボックスと２００〜２８０℃に加熱した金型を共に揺動回転させ、パウダーを型内で溶融流動させた後冷却固化させ、表皮を製造する方法で好適に実施することができる。
本発明の成形用材料で成形された表皮の厚さは、０．５〜１．５ｍｍが好ましい。該表皮は自動車内装材、例えばインストルメントパネル、ドアトリム等の表皮に好適に使用される。
【００７４】
以下、製造例、実施例により本発明をさらに詳細に説明するが、本発明はこれらに限定されるものではない。
【００７５】
以下の例において使用したポリオールＩはＭｎが１０００のＰＢＡ、ポリオールＩＩはＭｎが９００のＰＨＩＰ、ポリオールＩＩＩはＭｎが２０００のポリエチレンアジペート、安定剤Ｉはチバスペシャリティーケミカルズ（株）社製イルガノックス１０１０、酸化チタンは石原産業（株）製タイペークＲ−８２０、分散剤Ｉは三洋化成工業（株）製サンスパールＰＳ−８、ケチミンＩはＨＤＡのＭＥＫケチミン、ケチミンＩＩは水添ＭＤＡのＭＥＫケチミン、ケチミンＩＩＩはイソホロンジアミンのＭＥＫケチミン、分散機Ｉはヤマト科学（株）製ウルトラディスパーザー、可塑剤Ｉは大八化学（株）社製ＣＲ７４１［一般式（５）でＲがフェニル基、ｑが１、Ｒ’が−Ｐｈ−イソプロピリデン−Ｐｈ−であるリン酸エステル］、可塑剤ＩＩは三洋化成工業（株）社製  サンソフトＥＢ３００（ポリエチレングリコールジ安息香酸エステル）、ブロッキング防止剤ＩはＮ−シクロヘキシルマレイミド及び２−ヒドロキシエチルメタアクリレートの共重合物である樹脂粉末（体積平均粒子径４μｍ、融点２８０℃）である。
【００７６】
製造例１〜７、比較製造例１〜３
表１に記載の処方（重量部。表中では部と表示）に従って、以下のようにして、Ｕｐ（Ｕｐ１〜Ｕｐ１０）の溶液を製造した。
温度計、撹拌機及び窒素吹込み管を備えた反応容器に、ポリオール、低分子ジオール及び１−オクタノールを仕込み、窒素置換した後、撹拌しながら１１０℃に加熱して溶融させた。続いて、ジイソシアネートを投入し、８５℃で６時間反応させてＮＣＯ末端Ｕｐを形成した。次いで、Ｕｐを６０℃に冷却した後、ＴＨＦ、安定剤及び酸化チタンを加えて、均一に混合して、Ｕｐの溶液を得た。それらのＵｐ（溶液）のＮＣＯ含量（重量％。表中では％と表示）を併せて表１に示した。
【００７７】
【表１】
2005113010.tif 000005
【００７８】
製造例８
ジアミンのＭＥＫケチミン化物の製造
ジアミンと過剰のＭＥＫ（ジアミンに対して４倍モル量）を８０℃で２４時間還流させながら生成水を系外に除去した。その後減圧にて未反応のＭＥＫを除去してＭＥＫケチミン化物であるケチミンＩ〜ＩＩＩを得た。
【００７９】
製造例９〜１５及び比較製造例４〜６
反応容器に、表２に記載の配合（重量部。表中では部と表示）でＵｐ及びケチミンを投入し、そこに１．３重量部の分散剤Ｉを溶解した水溶液３４０重量部を添加し、分散機Ｉを用いて９０００ｒｐｍの回転数で１分間混合した。この混合物を温度計、撹拌機及び窒素吹込み管を備えた反応容器に移し、窒素置換した後、撹拌しながら５０℃で１０時間反応さた。反応終了後、濾別及び乾燥を行い、ポリウレタン樹脂（Ｆ１〜Ｆ１０）の粉末を製造した。
得られた樹脂の対称構造を有する低分子ジアミン（ａ２１）と非対称構造を有する低分子ジアミン（ａ２２）とのモル比、（ａ２２）／（ａ２１）［以下ｚと記す。］、Ｍｎ、ＳＴｉ（℃）、ΔＳＴ（℃）、ハードセグメント分子量（Ｍｎ）、ハードセグメント含量（計算値）（重量％）、ウレア基含量（重量％）、芳香環含量（重量％）及び体積平均粒径（μｍ）を表２に示した。
【００８０】
【表２】
2005113010.tif 000006
【００８１】
実施例１〜３、５、６及び比較例１〜３
表３に記載の樹脂の粉末１００重量部と１５重量部の可塑剤Ｉをへンシェルミキサー内に投入し２００ｒｐｍで１分間混合した。
混合後、８０℃で２時間熟成した後４０℃まで冷却し、１重量部のブロッキング防止剤Ｉを添加して、表３に記載の体積平均粒径（μｍ）及び粒子径が７５μｍ以下の微粒子の含量（重量％）を有するスラッシュ成形用材料（Ｓ１〜Ｓ３、Ｓ５、Ｓ６、Ｓ８〜Ｓ１０）を製造した。
【００８２】
実施例４及び７
表３に記載の樹脂の粉末１００重量部と１５重量部の可塑剤ＩＩをへンシェルミキサー内に投入し２００ｒｐｍで１分間混合した。
混合後、８０℃で２時間熟成した後４０℃まで冷却し、１重量部のブロッキング防止剤Ｉを添加して、表３に記載の体積平均粒径（μｍ）及び粒子径が７５μｍ以下の微粒子の含量（重量％）を有するスラッシュ成形用材料（Ｓ４、Ｓ７）を製造した。
【００８３】
得られた材料について、レベリング時間（秒）を下記方法により測定した。
スミモールドＦＡ［住鉱潤滑油（株）製］を吹きつけ２５０℃に加熱した金型に、スラッシュ成形用材料（Ｓ１〜Ｓ１０）を、３０秒間接触させ熱溶融後、室温中で１分間放置した後、水冷して成形シートを作成した。
得られた成形シートについて、溶融性、耐熱性及び耐摩耗性を下記方法により試験した。それらの結果を表３に示した。
【００８４】
【表３】
2005113010.tif 000007
【００８５】
＜物性測定＞
（１）ＳＴｉ及びＳＴｅの測定方法
熱可塑性ウレタン樹脂粉末を１９０℃で２分間プレス成形し膜厚８００〜１２００μｍのフィルムを作成した。このフィルムを試料として、ＳＴｉ及びＳＴｅは、熱機械分析装置「サーモフレックスＴＭＡ８１４０」及び「ＴＡＳ１００」（理学電機株式会社製）を使用し、熱機械分析針入方式（以下、ＴＭＡと記す）により求めた。ＴＭＡチャートにおいて、「ＪＩＳ  Ｋ７１２１−１９８７、Ｐ．５、図３、階段状変化」の方法に準じて、ＳＴｉは補外ガラス転移開始温度（Ｔｉｇ、℃）と同じ方法で、ＳＴｅは補外ガラス転移終了温度（Ｔｅｇ、℃）と同じ方法でそれぞれ求めた。（ＴＭＡ測定条件：昇温速度５℃／分、荷重５ｇ、針直径０．５ｍｍ。）ΔＳＴ＝ＳＴｅ−ＳＴｉである。
【００８６】
＜性能評価＞
溶融性、レベリング時間、耐熱性、及び耐摩耗性の評価は、下記方法により行った。
（１）溶融性
成形シートの金型面と、その裏面の溶融状態を目視で観察し、以下の５段階で評価した。
５級：金型面は完全溶融。裏面は均一に溶解し、平坦であり、光沢がある状態
４級：金型面は完全溶融。裏面は均一に溶解しているが、やや凹凸がある。
３級：金型面は完全溶融。裏面に一部パウダーの溶け残りが存在する状態。
２級：金型面の溶融不十分。裏面は溶け残りが多い。
１級：全く溶融せず。
【００８７】
（２）レベリング時間
１９０℃に加熱したホットプレートにスリ鋼板をのせ、その上に試料粉末１０〜１４ｍｇをミクロスパチュラにとり落とす。落とす面積は４ｍｍ×８ｍｍになるようにする。スリ鋼板に落とした試料粉末が完全に溶融して表面が光るようになるまでの時間（秒）を測定する。
【００８８】
（３）耐熱性
成形シートを、循環乾燥機中に、１３０℃で２４時間放置し、その状態を以下の３段階で目視評価した。
◎：変化なし、○：シボは流れていないが、グロスアップする、×：シボ流れ、グロスアップ有り。
【００８９】
（４）耐摩耗性
成形シートの摩耗試験を平面摩擦試験機（型式：ＦＲ−Ｔ。スガ試験機（株）製）にて実施し、下記の５段階で評価した。
＜試験条件＞
摩耗子荷重：２５００±１０ｇｆ
往復回数：５回、往復速度：６０±１０回／分
摩耗面：綿金巾３号（４枚重ね）
５級：摩耗が全く認められないもの
４級：摩耗が僅かに認められるが目立たないもの
３級：摩耗が僅かではあるが、明らかに認められるもの
２級：摩耗がやや著しいもの
１級：摩耗がかなり著しいもの
【産業上の利用可能性】
【００９０】
本発明のスラッシュ成形用材料から得られる成形体及び自動車内装用スラッシュ成形表皮は、インストルメントパネル、ドアトリムをはじめ自動車の各種内装材として極めて有用である。また、表皮付きソファー等のインテリア家具等他の成形品への応用も可能である。